【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
ａ．オレフィンポリマー、および、
ｂ．リン系組成物で表面処理された金属水酸化物、
を含むポリオレフィン系組成物から製造されるプレナムケーブル部品(a plenum cable component)であり、
ここで、前記ポリオレフィン系組成物から作成された試験片は、非エ−ジング誘電正接が約０．００６以下であり、および、エージング後誘電正接が約０．００９未満であり、
ここで、前記誘電正接(dissipation factor)は１．０ＭＨｚで測定され、および、
ここで、前記エージング後誘電正接は、華氏９０度の温度および９０パーセントの相対湿度に２週間供してエージングした試験片より測定されたものである、プレナムケーブル部品。
【請求項２】
前記オレフィンポリマーが無水マレイン酸グラフトを有する、請求項１に基づき製造されたプレナムケーブル部品。
【請求項３】
ａ．無水マレイン酸グラフトを有するオレフィンポリマー、および、
ｂ．表面処理された金属水酸化物、
を含むポリオレフィン系組成物から製造されるプレナムケーブル部品であり、
ここで、前記ポリオレフィン系組成物から作成された試験片は、非エ−ジング誘電正接が、約０．００６以下であり、および、エージング後誘電正接は約０．００９未満であり、
ここで、前記誘電正接は１．０ＭＨｚで測定され、および、
ここで、前記エージング後誘電正接は、華氏９０度の温度および９０パーセントの相対湿度に２週間供してエージングした試験片より測定された、プレナムケーブル部品。
【請求項４】
前記表面処理がシラン系およびオレイン酸系処理剤からなる群より選択される、請求項３に基づき製造されたプレナムケーブル部品。
【請求項５】
ａ．複数のツイストペア導体であり、個別の前記ツイストペア導体は、一緒に撚り合わされ前記複数のツイストペア導体の１つを構成する一組のそれぞれ絶縁された金属導体を含み、
ｂ．
（ｉ）請求項１〜４のいずれかに基づき製造され、および、
（ｉｉ）芯材から角度的に間を開けられた複数の外側に突出する突起部、芯材から放射状に突出する複数の外側に突出する突出部、および、そのそれぞれの内に前記複数のツイストペア導体のうち一つが含まれる、隣接する前記外側に突出した突起の間の決定領域、
を含むセパレータ、ならびに、
ｃ．前記セパレータの前記複数の外側に突出した突起により分離された、前記複数のツイストペア導体を取り巻く通信ケーブル被覆を含む通信ケーブルであり、
ここで、前記通信ケーブルがＮＦＰＡ−２６２の要求条件を満たす通信ケーブル。
【手続補正２】
【補正対象書類名】明細書
【補正対象項目名】００６９
【補正方法】変更
【補正の内容】
【００６９】
他の態様において本発明は、（ａ）ポリオレフィン系組成物を選択し、（ｂ）複数のツイストペア導体を形成し、（ｃ）前記ポリオレフィン系組成物から複数の外側に突出する突起部を有するセパレータを形成し、（ｄ）前記セパレータの複数の外側に突出する突起部によって、前記複数のツイストペア導体を分離し、および、（ｅ）前記セパレータの前記複数の外側に突出する突起部によって分離された前記複数のツイストペア導体を、通信ケーブル被覆によって取り巻く段階を含む、ＮＦＰＡ−２６２通信ケーブルの製造方法である。
［１］
ａ．オレフィンポリマー、および、
ｂ．リン系組成物で表面処理された金属水酸化物、
を含むポリオレフィン系組成物から製造されるプレナムケーブル部品(a plenum cable component)であり、
ここで、前記ポリオレフィン系組成物から作成された試験片は、非エ−ジング誘電正接が約０．００６以下であり、および、エージング後誘電正接が約０．００９未満であり、
ここで、前記誘電正接(dissipation factor)は１．０ＭＨｚで測定され、および、
ここで、前記エージング後誘電正接は、華氏９０度の温度および９０パーセントの相対湿度に２週間供してエージングした試験片より測定されたものである、プレナムケーブル部品。
［２］
前記オレフィンポリマーが無水マレイン酸グラフトを有する、上記［１］に基づき製造されたプレナムケーブル部品。
［３］
ナノクレー(a nanoclay)をさらに含む、上記［１］に基づき製造されたプレナムケーブル部品。
［４］
ａ．無水マレイン酸グラフトを有するオレフィンポリマー、および、
ｂ．表面処理された金属水酸化物、
を含むポリオレフィン系組成物から製造されるプレナムケーブル部品であり、
ここで、前記ポリオレフィン系組成物から作成された試験片は、非エ−ジング誘電正接が、約０．００６以下であり、および、エージング後誘電正接は約０．００９未満であり、
ここで、前記誘電正接は１．０ＭＨｚで測定され、および、
ここで、前記エージング後誘電正接は、華氏９０度の温度および９０パーセントの相対湿度に２週間供してエージングした試験片より測定された、プレナムケーブル部品。
［５］
前記ポリオレフィン系組成物が実質的にナノクレー類を含まない、上記［４］に基づき製造された前記プレナムケーブル部品。
［６］
前記ポリオレフィン系組成物がナノクレー類を含まない、上記［４］に基づき製造されたプレナムケーブル部品。
［７］
前記表面処理がシラン系およびオレイン酸系処理剤からなる群より選択される、上記［４］に基づき製造されたプレナムケーブル部品。
［８］
ａ．オレフィンポリマー、
ｂ．無水マレイン酸グラフトを有するオレフィンポリマー、および、
ｃ．表面処理された金属水酸化物
を含むポリオレフィン系組成物から製造されるプレナムケーブル部品であり、
ここで、前記ポリオレフィン系組成物から作成された試験片は非エ−ジング誘電正接が約０．００６以下であり、および、エージング後誘電正接が約０．００９未満であり、
ここで、前記誘電正接は１．０ＭＨｚで測定され、および、
ここで、前記エージング後誘電正接は、華氏９０度の温度および９０パーセントの相対湿度に２週間供してエージングした試験片より測定された、プレナムケーブル部品。
［９］
前記非エージング誘電正接および前記エージング後誘電正接が約０．００３より低い、上記［１］、［４］または［８］に基づき製造されたプレナムケーブル部品。
［１０］
前記エージング後誘電正接≦（１．５０×前記非エージング誘電正接）である、上記［１］、［４］または［８］に基づき製造されたプレナムケーブル部品。
［１１］
前記ポリオレフィン系組成物の前記オレフィンポリマーが実質的にハロゲンを含まない、上記［１］、［４］または［８］に基づき製造されたプレナムケーブル部品。
［１２］
前記ポリオレフィン系組成物がシリコンポリマーをさらに含む、上記［１］、［４］または［８］に基づき製造されたプレナムケーブル部品
［１３］
ａ．複数のツイストペア導体であり、個別の前記ツイストペア導体は、一緒に撚り合わされ前記複数のツイストペア導体の１つを構成する一組のそれぞれ絶縁された金属導体を含み、
ｂ．
（ｉ）上記［１］〜［１２］のいずれかに基づき製造され、および、
（ｉｉ）芯材から角度的に間を開けられた複数の外側に突出する突起部、芯材から放射状に突出する複数の外側に突出する突出部、および、そのそれぞれの内に前記複数のツイストペア導体のうち一つが含まれる、隣接する前記外側に突出した突起の間の決定領域、
を含むセパレータ、ならびに、
ｃ．前記セパレータの前記複数の外側に突出した突起により分離された、前記複数のツイストペア導体を取り巻く通信ケーブル被覆を含む通信ケーブルであり、
ここで、前記通信ケーブルがＮＦＰＡ−２６２の要求条件を満たす通信ケーブル。